(57)【要約】  本発明は、電気絶縁性、耐熱衝撃性、密着性等の特性に優れた硬化物を提供すること、またこのような硬化物を得ることができ、半導体素子の層間絶縁膜、表面保護膜などの用途に適した感光性絶縁樹脂組成物を提供することを目的とする。本発明は、（Ａ）下記式（１）で示される構造単位（Ａ１）１０〜９９モル％および下記式（２）で示される構造単位（Ａ２）９０〜１モル％を含有する共重合体（ただし、該共重合体（Ａ）を構成する全構造単位の合計を１００モル％とする）2008026401.tif 000017（式中、Ｒ1は炭素数１〜４のアルキル基もしくはアルコキシ基、またはアリール基を表し、Ｒ2は、水素原子またはメチル基を表し、ｍは１〜３の整数、ｎは０〜３の整数であり、ｍ＋ｎ≦５である。Ｒ3は炭素数１〜４のアルキル基もしくはアルコキシ基、またはアリール基を表し、Ｒ4は、水素原子またはメチル基を表し、ｋは０〜３の整数である）、（Ｂ）オキセタニル基を含有する化合物（Ｂ１）、（Ｃ）光感応性酸発生剤、  （Ｄ）溶剤、（Ｆ）架橋微粒子を含有することを特徴とする。
2008026401.tif 000002
【特許請求の範囲】
【請求項１】
（Ａ）下記式（１）で示される構造単位（Ａ１）１０〜９９モル％および下記式（２）で示される構造単位（Ａ２）９０〜１モル％を含有する共重合体（ただし、該共重合体（Ａ）を構成する全構造単位の合計を１００モル％とする）
【化１】
2008026401.tif 000014
（式中、Ｒ1は炭素数１〜４のアルキル基もしくはアルコキシ基、またはアリール基を表
し、Ｒ2は、水素原子またはメチル基を表し、ｍは１〜３の整数、ｎは０〜３の整数であり、ｍ＋ｎ≦５である）
【化２】
2008026401.tif 000015
（式中、Ｒ3は炭素数１〜４のアルキル基もしくはアルコキシ基、またはアリール基を表
し、Ｒ4は、水素原子またはメチル基を表し、ｋは０〜３の整数である）、
（Ｂ）オキセタニル基を含有する化合物（Ｂ１）、
（Ｃ）光感応性酸発生剤、
（Ｄ）溶剤、
（Ｆ）架橋微粒子
を含有することを特徴とする感光性絶縁樹脂組成物。
【請求項２】
前記共重合体（Ａ）が、前記式（１）で示される構造単位（Ａ１）を７０〜９５モル％含有する（ただし、該共重合体（Ａ）を構成する全構造単位の合計を１００モル％とする）ことを特徴とする請求項１に記載の感光性絶縁樹脂組成物。
【請求項３】
さらに、エポキシ基を含有する化合物（Ｂ２）を含有することを特徴とする請求項１または２に記載の感光性絶縁樹脂組成物。
【請求項４】
前記オキセタニル基を含有する化合物（Ｂ１）およびエポキシ基を含有する化合物（Ｂ２）の合計を１００質量部とした場合、オキセタニル基を含有する化合物（Ｂ１）の含有量が４０〜６０質量部であり、エポキシ基を含有する化合物（Ｂ２）の含有量が６０〜４０質量部である請求項３に記載の感光性絶縁樹脂組成物。
【請求項５】
前記構造単位（Ａ２）が、下記式（２’）で示されることを特徴とする請求項１〜４のいずれかに記載の感光性絶縁樹脂組成物。
【化３】
2008026401.tif 000016
【請求項６】
さらに、フェノール化合物（ａ）を含有することを特徴とする請求項１〜５のいずれか
に記載の感光性絶縁樹脂組成物。
【請求項７】
前記架橋微粒子（Ｆ）の平均粒子径が３０〜５００ｎｍであり、該架橋微粒子（Ｆ）を
構成する共重合体の少なくとも１つのガラス転移温度が０℃以下であることを特徴とする請求項１〜６のいずれかに記載の感光性絶縁樹脂組成物。
【請求項８】
前記共重合体（Ａ）と前記フェノール化合物（ａ）との合計１００質量部に対して、前
記架橋微粒子（Ｆ）の含有量が０．１〜５０質量部であることを特徴とする請求項１〜７
のいずれかに記載の感光性絶縁樹脂組成物。
【請求項９】
さらに、密着助剤（Ｅ）を含有することを特徴とする請求項１〜８のいずれかに記載の
感光性絶縁樹脂組成物。
【請求項１０】
請求項１〜９のいずれかに記載の感光性絶縁樹脂組成物を用いて得られる硬化物。
【請求項１１】
請求項１〜９のいずれかに記載の感光性絶縁樹脂組成物を用いて形成された硬化絶縁膜を有する半導体素子。
【発明の詳細な説明】
【技術分野】
【０００１】
本発明は、半導体素子などの表面保護膜（オーバーコート膜）や層間絶縁膜（パッシベーション膜）、チップ積層用接着剤などに用いられる感光性絶縁樹脂組成物およびそれを硬化してなる絶縁性硬化物に関する。より詳細には、永久膜レジストとして電気絶縁性に優れ、さらに密着性、耐熱衝撃性等の特性に優れた硬化物、およびそのような硬化物が得られる感光性絶縁樹脂組成物に関する。
【背景技術】
【０００２】
従来、電子機器の半導体素子に用いられる層間絶縁膜、表面保護膜などには、耐熱性、機械的特性などに優れたポリイミド系樹脂やポリベンゾオキサゾール系樹脂が広く使用されていた。また、生産性の向上や膜形成精度の向上などのために、感光性を付与した感光性ポリイミドや感光性ポリベンゾオキサゾール系樹脂の検討が数多くなされている。たとえば、特許文献１（特開平５−５９９６号公報）や特許文献２（特開２０００−９８６０１号公報）などには、ポリイミド前駆体とキノンジアジド化合物とからなるポジ型感光性樹脂組成物が記載されており、特許文献３（特開平１１−２３７７３６号公報）などには、ポリベンゾオキサゾール前駆体とキノンジアジド化合物とからなるポジ型感光性樹脂組成物が記載されている。また、ポリイミド前駆体にエステル結合またはイオン結合により光架橋基を導入したネガ型感光性樹脂組成物も実用化されている。しかしながら、これらの感光性樹脂組成物は、硬化後の膜減り（体積収縮率）や硬化時の多段階ベークの必要性、雰囲気制御などの問題点を抱えており、工業的には実施しにくいという問題が指摘されている。【０００３】
さらに、特許文献４（特開２００１−３３９６４号公報）などにはポリフェニレンオキシド系樹脂を用いたネガ型感光性絶縁樹脂組成物も記載されている。しかしながら、この感光性絶縁樹脂組成物は、解像度、電気絶縁性、熱衝撃性、密着性など各性能のバランスの点で問題があった。【０００４】
そこで、上記のような問題点を解決するために、ノボラック樹脂やポリヒドロキシスチ
レンなどのフェノール性水酸基を有するアルカリ可溶性樹脂を用いた感光性絶縁樹脂組成物が提案されている（たとえば、特許文献５（特開２００２−１３９８３５号公報）、特許文献６（特開２００３−２１５８０２号公報）、特許文献７（特開平５−４５８７９号公報）、特許文献８（特開平６−１３０６６６号公報）および特許公報９（特開平７−１４６５５６号公報）。これらの樹脂組成物で用いられているアルカリ可溶性樹脂は、アルカリ水溶液による現像を可能にするために使用されているものである。たとえば、特許文献５および６には、フェノール性水酸基を有するアルカリ可溶性樹脂を用いて形成された膜がアルカリ水溶液による十分な現像性を有することは記載されている。また、アルカリ可溶性樹脂の分子量が、得られる絶縁膜の解像性、熱衝撃性、耐熱性に影響を及ぼすことも示唆されている。【０００５】
しかしながら、これらの特許文献には、上記特性以外の特性をアルカリ可溶性樹脂により改善できることは示唆されておらず、まして、アルカリ可溶性樹脂の種類による効果については何ら示唆されていない。特に、電気絶縁性については架橋剤の量によりコントロールすること、熱衝撃性については架橋微粒子を添加して改善することが記載されている。しかしながら、従来の感光性樹脂組成物では、架橋微粒子を添加しても熱衝撃性がわずかに向上する程度であった。【０００６】
また、特許文献１０（特開平１１−６０６８３号公報）には、アルカリ可溶性樹脂、エポキシ化合物、分子内にオキセタニル基を含有する化合物を含有する感放射線性樹脂組成物が開示されている。この特許文献には、オキセタニル基含有化合物を使用することによって熱ダレ現象を防止できることは開示されているが、これ以外の効果については何ら示唆されていない。また、アルカリ可溶性樹脂の分子量が、解像性、現像性、耐めっき液性に影響を及ぼすことは示唆されているが、これらの以外の特性、特に電気絶縁性をアルカリ可溶性樹脂により改善できることは示唆されておらず、まして、アルカリ可溶性樹脂の種類による効果については何ら示唆されていない。【０００７】
特許文献１１（国際公開第０１−２２１６５号パンフレット）には、バインダーポリマー、分子内に少なくとも１つの重合可能な環状エーテル基を有する光重合性化合物、光酸発生剤を含有する感光性樹脂組成物が開示され、上記バインダーポリマーとしてスチレン系樹脂、上記光重合性化合物としてオキセタン化合物、エポキシ化合物が例示されている。しかしながら、この特許文献には、オキセタン化合物やエポキシ化合物を使用することにより感光性樹脂組成物の感度、剥離特性、パターン形状が向上することは開示されているが、アルカリ可溶性樹脂により電気絶縁性を改善できることは示唆されておらず、まして、アルカリ可溶性樹脂の種類による効果については何ら示唆されていない。
【特許文献１】特開平５−５９９６号公報
【特許文献２】特開２０００−９８６０１号公報
【特許文献３】特開平１１−２３７７３６号公報
【特許文献４】特開２００１−３３９６４号公報
【特許文献５】特開２００２−１３９８３５号公報
【特許文献６】特開２００３−２１５８０２号公報
【特許文献７】特開平５−４５８７９号公報
【特許文献８】特開平６−１３０６６６号公報
【特許文献９】特開平７−１４６５５６号公報
【特許文献１０】特開平１１−６０６８３号公報
【特許文献１１】国際公開第０１−２２１６５号パンフレット
【発明の開示】
【発明が解決しようとする課題】
【０００８】
本発明は、上記のような従来技術に伴う問題を解決しようとするものであって、電気絶縁性、耐熱衝撃性、密着性等の特性に優れた硬化物を提供することを目的としている。また、このような硬化物を得ることができ、半導体素子の層間絶縁膜、表面保護膜などの用途に適した感光性絶縁樹脂組成物を提供することも目的としている。
【課題を解決するための手段】
【０００９】
本発明者らは、上記問題点を解決すべく鋭意研究し、フェノール性水酸基を有するアルカリ可溶性樹脂の中でも、特定の構造および構成比を有する樹脂を感光性絶縁樹脂組成物に使用することによって、得られた硬化物の電気絶縁性および熱衝撃性が著しく向上することを見出し、さらに、オキセタニル基含有化合物を添加することによって、硬化速度を向上でき、硬化時にアウトガスの発生を低減でき、ボイドの発生を防ぎ、密着性に優れた硬化物が得られることを見出し、本発明を完成するに至った。【００１０】
すなわち、本発明に係る感光性絶縁樹脂組成物は、（Ａ）下記式（１）で示される構造単位（Ａ１）１０〜９９モル％および下記式（２）で示される構造単位（Ａ２）９０〜１モル％を含有する共重合体（ただし、該共重合体（Ａ）を構成する全構造単位の合計を１００モル％とする）【００１１】
【化１】
2008026401.tif 000003
【００１２】
（式中、Ｒ1は炭素数１〜４のアルキル基、アルコキシ基またはアリール基を表し、Ｒ2は
、水素原子またはメチル基を表し、ｍは１〜３の整数、ｎは０〜３の整数であり、ｍ＋ｎ
≦５である）【００１３】
【化２】
2008026401.tif 000004
【００１４】
（式中、Ｒ3は炭素数１〜４のアルキル基、アルコキシ基またはアリール基を表し、Ｒ4は
、水素原子またはメチル基を表し、ｋは０〜３の整数である）、（Ｂ）オキセタニル基を
含有する化合物（Ｂ１）、（Ｃ）光感応性酸発生剤、（Ｄ）溶剤、ならびに（Ｆ）架橋微
粒子を含有することを特徴とする。【００１５】
前記共重合体（Ａ）は、前記式（１）で示される構造単位（Ａ１）を７０〜９５モル％含有する（ただし、該共重合体（Ａ）を構成する全構造単位の合計を１００モル％とする）ことが好ましい。【００１６】
前記感光性絶縁樹脂組成物は、さらに、エポキシ基を含有する化合物（Ｂ２）を含有することが好ましい。【００１７】
前記オキセタニル基を含有する化合物（Ｂ１）およびエポキシ基を含有する化合物（Ｂ２）の合計を１００質量部とした場合、オキセタニル基を含有する化合物（Ｂ１）の含有量が４０〜６０質量部であり、エポキシ基を含有する化合物（Ｂ２）の含有量が６０〜４０質量部であることが好ましい。【００１８】
前記構造単位（Ａ２）は、下記式（２’）で示されることが好ましい。【００１９】
【化３】
2008026401.tif 000005
【００２０】
前記感光性絶縁樹脂組成物は、さらに、フェノール化合物（ａ）を含有することが好ましい。【００２１】
前記架橋微粒子（Ｆ）は、その平均粒子径が３０〜５００ｎｍであり、該架橋微粒子（
Ｆ）を構成する共重合体の少なくとも１つのガラス転移温度が０℃以下であることが好ましい。【００２２】
前記共重合体（Ａ）と前記フェノール化合物（ａ）との合計１００質量部に対して、前
記架橋微粒子（Ｆ）の含有量は０．１〜５０質量部であることが好ましい。【００２３】
前記感光性絶縁樹脂組成物は、さらに、密着助剤（Ｅ）を含有することが好ましい。【００２４】
本発明に係る硬化物は、前記感光性絶縁樹脂組成物を硬化してなることを特徴とする。【００２５】
本発明に係る半導体素子は、前記感光性絶縁樹脂組成物を用いて形成された硬化絶縁膜を有する。
【発明の効果】
【００２６】
本発明に係る感光性絶縁樹脂組成物を用いると、絶縁性、熱衝撃性、密着性などに優れた硬化物を形成することができ、この硬化物は、半導体素子の層間絶縁膜、表面保護膜などの永久膜レジストとして有用である。
【図面の簡単な説明】
【００２７】
【図１】図１は、熱衝撃性評価用基材の断面図である。
【図２】図２は、熱衝撃性評価用基材の上面図である。
【図３】図３は、電気絶縁性の評価用基材の上面図である。
【図４】図４は、半導体素子の断面模式図である。
【図５】図５は、半導体素子の断面模式図である。
【符号の説明】
【００２８】
１          銅箔
２          基板
３          基材
１１        基板
１２        金属パッド
１３、１６  絶縁膜（硬化膜）
１４        金属配線
１５        半導体素子素材
【発明を実施するための最良の形態】
【００２９】
以下、本発明にかかる感光性絶縁樹脂組成物およびその硬化物について具体的に説明する。【００３０】
〔感光性絶縁樹脂組成物〕
本発明に係る感光性絶縁樹脂組成物は、（Ａ）上記式（１）で示される構造単位（Ａ１
）１０〜９９モル％および上記式（２）で示される構造単位（Ａ２）９０〜１モル％を含有する共重合体（ただし、該共重合体（Ａ）を構成する全構造単位の合計を１００モル％とする）、（Ｂ）オキセタニル基を含有する化合物（Ｂ１）、（Ｃ）光感応性酸発生剤、（Ｄ）溶剤、ならびに（Ｆ）架橋微粒子を含有する。また、前記感光性絶縁樹脂組成物は、硬化時のアウトガスの発生を低減してボイドの発生を防ぎ、密着性がより向上する点で（Ｂ２）エポキシ基を含有する化合物を含むことが好ましく、さらに、必要に応じて、フェノール化合物（ａ）、密着助剤（Ｅ）、増感剤、レベリング剤などのその他添加剤などを含有することもできる。【００３１】
（Ａ）共重合体：
本発明に用いられる共重合体（Ａ）は、上記式（１）で示される構造単位（Ａ１）およ
び上記式（２）で示される構造単位（Ａ２）を含有し、アルカリ溶解性を示す共重合体である。【００３２】
このような共重合体（Ａ）は、たとえば、上記式（１）で示される構造単位（Ａ１）を形成し得るモノマーと、上記式（２）で示される構造単位（Ａ２）を形成し得るモノマーとを共重合させることによって得ることができる。【００３３】
上記式（１）で示される構造単位（Ａ１）を形成し得るモノマーとしては、下記式（３）で表されるモノマーが挙げられる。【００３４】
【化４】
2008026401.tif 000006
【００３５】
（式中、Ｒ1は炭素数１〜４であり、アルキル基、アルコキシ基またはアリール基を表し
、Ｒ2は、水素原子またはメチル基を表す。ｍは１〜３の整数、ｎは０〜３の整数であり
、ｍ＋ｎ≦５である。）
具体的には、ｐ−ヒドロキシスチレン、ｍ−ヒドロキシスチレン、ｏ−ヒドロキシスチ
レン、ｐ−イソプロペニルフェノール、ｍ−イソプロペニルフェノール、ｏ−イソプロペ
ニルフェノールなどのフェノール性水酸基を有する芳香族ビニル化合物が挙げられ、このうち、ｐ−ヒドロキシスチレン、ｐ−イソプロペニルフェノールが好ましく用いられる。【００３６】
これらのモノマーは、それぞれ１種単独で、または２種以上を組み合わせて使用することができる。【００３７】
また、構造単位（Ａ１）を形成しうるモノマーとして、上記式（３）で表されるモノマーの水酸基を、たとえば、ｔ−ブチル基、アセチル基などで保護したモノマーを用いることもできる。このようなモノマーを用いて共重合した場合、得られた共重合体を、公知の方法、たとえば酸触媒下で脱保護し、ｔ−ブチル基、アセチル基などの保護基をヒドロキシル基に変換することにより構造単位（Ａ１）を有する共重合体（Ａ）を得ることができる。【００３８】
上記式（２）で示される構造単位（Ａ２）を形成し得るモノマーとしては、下記式（４）で表されるモノマーが挙げられる。【００３９】
【化５】
2008026401.tif 000007
【００４０】
（式中、Ｒ3は炭素数１〜４であり、アルキル基、アルコキシ基またはアリール基を表し、Ｒ4は、水素原子またはメチル基を表す。ｋは０〜３の整数である。）
具体的には、スチレン、α−メチルスチレン、ｏ−メチルスチレン、ｍ−メチルスチレン、ｐ−メチルスチレン、ｏ−メトキシスチレン、ｍ−メトキシスチレン、ｐ−メトキシスチレンなどの芳香族ビニル化合物が挙げられ、このうち、スチレン、α−メチルスチレン、ｐ−メトキシスチレンが好ましく、スチレンが特に好ましい。【００４１】
これらのモノマーは、それぞれ１種単独で、または２種以上を組み合わせて使用することができる。【００４２】
また、本発明では、前記共重合体（Ａ）は、優れた電気絶縁性を示す硬化物が得られる点で、実質的に前記構成単位（Ａ１）および前記構成単位（Ａ２）のみからなることが好ましいが、本発明の効果を損なわない範囲で、前記構造単位（Ａ１）を形成し得るモノマーおよび前記構造単位（Ａ２）を形成し得るモノマーに加えて、その他のモノマーを共重合させることもできる。【００４３】
このようなその他のモノマーとしては、たとえば、脂環式骨格を有する化合物、不飽和カルボン酸類またはその酸無水物類、不飽和カルボン酸のエステル類、不飽和ニトリル類、不飽和アミド類、不飽和イミド類、不飽和アルコール類などが挙げられる。【００４４】
より具体的には、たとえば、脂環式骨格を有する化合物としては、ビシクロ［２．２．１］ヘプト−２−エン（ノルボルネン）、テトラシクロ［４．４．０．１2,5．１7,10］ドデカ−３−エン、シクロブテン、シクロペンテン、シクロオクテン、ジシクロペンタジエン、トリシクロ［５．２．１．０2,6］デセン等；不飽和カルボン酸類としては、（メタ）アクリル酸、マレイン酸、フマル酸、クロトン酸、メサコン酸、シトラコン酸、イタコン酸、無水マレイン酸、無水シトラコン酸等；
不飽和カルボン酸のエステル類としては、前記不飽和カルボン酸のメチルエステル、エチルエステル、ｎ−プロピルエステル、ｉ−プロピルエステル、ｎ−ブチルエステル、ｉ−ブチルエステル、ｓｅｃ−ブチルエステル、ｔ−ブチルエステル、ｎ−アミルエステル、ｎ−ヘキシルエステル、シクロヘキシルエステル、２−ヒドロキシエチルエステル、２−ヒドロキシプロピルエステル、３−ヒドロキシプロピルエステル、２，２−ジメチル−３−ヒドロキシプロピルエステル、ベンジルエステル、イソボロニルエステル、トリシクロデカニルエステル、１−アダマンチルエステル等；
不飽和ニトリル類としては、（メタ）アクリロニトリル、マレインニトリル、フマロニトリル、メサコンニトリル、シトラコンニトリル、イタコンニトリル等；
不飽和アミド類としては、（メタ）アクリルアミド、クロトンアミド、マレインアミド、
フマルアミド、メサコンアミド、シトラコンアミド、イタコンアミド；
不飽和イミド類としては、マレイミド、Ｎ−フェニルマレイミド、Ｎ−シクロヘキシルマレイミド等；
不飽和アルコール類としては、（メタ）アリルアルコール等
が挙げられる。さらに、Ｎ−ビニルアニリン、ビニルピリジン類、Ｎ−ビニル−ε−カプロラクタム、Ｎ−ビニルピロリドン、Ｎ−ビニルイミダゾール、Ｎ−ビニルカルバゾールなども挙げられる。【００４５】
これらのモノマーは、それぞれ１種単独で、または２種以上を組み合わせて使用することができる。【００４６】
本発明に用いられる共重合体（Ａ）は、これを構成する全構造単位の合計を１００モル％とすると、前記構造単位（Ａ１）が１０〜９９モル％であり、好ましくは２０〜９７モル％であり、より好ましくは３０〜９５モル％であり、特に好ましくは７０〜９５モル％であり、前記構造単位（Ａ２）が９０〜１モル％であり、好ましくは８０〜３モル％であり、より好ましくは７０〜５モル％であり、特に好ましくは３０〜５モル％である。構造単位（Ａ１）および（Ａ２）が上記範囲にあると良好なパターニング特性（高解像度）を示し、得られた硬化物も著しく優れた絶縁性を示す。また、その他のモノマーを共重合させた場合、その他のモノマーから導かれる構成単位は、共重合体（Ａ）を構成する全構成単位の合計を１００モル％とすると、１〜２０モル％が好ましく、１〜１５モル％が好ましい。その場合には、前記構造単位（Ａ１）は１〜９８モル％であり、好ましくは１９〜９８モル％であり、前記構造単位（Ａ２）は９０〜１モル％であり、好ましくは８０〜１モル％である。【００４７】
前記共重合体（Ａ）において、前記構造単位（Ａ１）と前記構造単位（Ａ２）と、前記その他のモノマーから形成される構造単位との配列は特に限定されるものではなく、共重合体（Ａ）はランダム共重合体、ブロック共重合体のいずれでも構わない。【００４８】
共重合体（Ａ）が前記構造単位から構成され、特に前記構造単位（Ａ２）が上記式（２’）で示される構造単位であり、かつ各構造単位の含有量が上記範囲にあると、解像度、電気絶縁性、熱衝撃性、密着性等の諸特性に優れた硬化物、特に電気絶縁性および熱衝撃性が共に優れた硬化物を形成することができる。【００４９】
共重合体（Ａ）の分子量は特に限定されないが、ゲルパーミエーションクロマトグラフィー（ＧＰＣ）法で測定したポリスチレン換算の重量平均分子量（Ｍｗ）が、たとえば２００，０００以下、好ましくは２，０００〜２００，０００、さらに好ましくは２，０００〜１５，０００である。また、重量平均分子量（Ｍｗ）と数平均分子量（Ｍｎ）との比（Ｍｗ／Ｍｎ）は１．０〜１０．０が好ましく、１．０〜８．０がより好ましい。Ｍｗが上記下限未満では硬化物の耐熱性や伸びなどの物性が低下することがあり、上記上限を超えると他の成分との相溶性が低下したり、パターニング特性が低下することがある。また、Ｍｗ／Ｍｎが上記上限を超えると硬化物の耐熱性が低下したり、他成分との相溶性が低下したり、パターニング特性が低下することがある。なお、ＭｎおよびＭｗは、東ソー社製ＧＰＣカラム（Ｇ２０００ＨＸＬ：２本、Ｇ３０００ＨＸＬ：１本）を用い、流量：１．０ｍｌ／分、溶出溶剤：テトラヒドロフラン、カラム温度：４０℃の分析条件で、単分散ポリスチレンを標準物質として示差屈折計により測定した。【００５０】
上記共重合体（Ａ）は、構造単位（Ａ１）を形成しうるモノマーまたはその水酸基を保護したモノマーと、構造単位（Ａ２）を形成しうるモノマーと、必要に応じてその他のモノマーとを開始剤の存在下、溶剤中で重合させることにより得ることができる。重合方法は特に限定されるものではないが、上記範囲の分子量を有する共重合体を得るためにはラジカル重合またはアニオン重合などが好適に用いられる。【００５１】
通常、構造単位（Ａ１）を形成しうるモノマーとしては、水酸基が保護されたモノマーを用いる。水酸基が保護されたモノマーを用いた場合、重合後に、溶媒中、塩酸、硫酸などの酸触媒下、温度５０〜１５０℃で１〜３０時間反応させて脱保護することにより、水酸基が保護された構造単位がフェノール性水酸基を含有する構造単位（Ａ２）に変換される。
本発明に係る感光性絶縁樹脂組成物において、上記共重合体（Ａ）は、樹脂組成物全体（溶媒（Ｄ）を含む）に対して、通常５〜６０質量％、好ましくは１０〜５０質量％である。共重合体（Ａ）の量が上記範囲にあると、組成物の取り扱い性が良好であり、容易に硬化物を形成することができる。【００５２】
（フェノール化合物（ａ））
本発明に係る感光性絶縁樹脂組成物において、共重合体（Ａ）のアルカリ溶解性が不十分な場合には、上記共重合体（Ａ）以外のフェノール性水酸基を有する化合物（以下、「フェノール化合物（ａ）」という。）を併用することができる。【００５３】
前記フェノール化合物（ａ）としては、前記共重合体（Ａ）以外のフェノール性水酸基を有する樹脂（以下、「フェノール樹脂」という）、フェノール性水酸基を有する低分子量化合物（以下、「フェノール性水酸基含有低分子量化合物」という）などが挙げられる。【００５４】
前記フェノール樹脂としては、フェノール／ホルムアルデヒド縮合ノボラック樹脂、クレゾール／ホルムアルデヒド縮合ノボラック樹脂、フェノール−ナフトール／ホルムアルデヒド縮合ノボラック樹脂、ヒドロキシスチレン単独重合体などが挙げられる。【００５５】
前記フェノール性水酸基含有低分子量化合物としては、４，４’−ジヒドロキシジフェニルメタン、４，４’−ジヒドロキシジフェニルエーテル、トリス（４−ヒドロキシフェニル）メタン、１，１−ビス（４−ヒドロキシフェニル）−１−フェニルエタン、トリス（４−ヒドロキシフェニル）エタン、１，３−ビス［１−（４−ヒドロキシフェニル）−１−メチルエチル］ベンゼン、１，４−ビス［１−（４−ヒドロキシフェニル）−１−メチルエチル］ベンゼン、４，６−ビス［１−（４−ヒドロキシフェニル）−１−メチルエチル］−１，３−ジヒドロキシベンゼン、１，１−ビス（４−ヒドロキシフェニル）−１−［４−｛１−（４−ヒドロキシフェニル）−１−メチルエチル｝フェニル］エタン、１，１，２，２−テトラ（４−ヒドロキシフェニル）エタンなどが挙げられる。【００５６】
上記フェノール樹脂とフェノール性水酸基含有低分子量化合物は併用してもよいが、通常、いずれか一方が用いられる。本発明の感光性絶縁樹脂組成物において、フェノール化合物（ａ）の量は、上記共重合体（Ａ）１００質量部に対して、１〜２００質量部が好ましく、５〜１００質量部がより好ましく、１０〜５０質量部が最も好ましい。フェノール化合物（ａ）を上記範囲で含有する樹脂組成物は、十分なアルカリ溶解性を発現することができる。【００５７】
また、本発明の感光性絶縁樹脂組成物において、共重合体（Ａ）とフェノール化合物（ａ）との合計量は、組成物中の溶剤（Ｄ）以外の成分の合計１００質量部に対して、通常４０〜９５質量部、好ましくは５０〜８０質量部である。【００５８】
（Ｂ）架橋剤：
本発明に用いられるオキセタニル基を含有する化合物（Ｂ１）および必要に応じて用いられるエポキシ基を含有する化合物（Ｂ２）（以下、これらをまとめて「架橋剤（Ｂ）」ともいう。）は、前記共重合体（Ａ）および前記フェノール化合物（ａ）と反応する架橋成分として作用する。【００５９】
前記オキセタニル基を含有する化合物（Ｂ１）（以下、「オキセタニル基含有化合物（Ｂ１）」という）は、分子中にオキセタニル基を１個以上有する。具体的には、下記式（Ａ）〜（Ｃ）で表される化合物を挙げることができる。【００６０】
【化６】
2008026401.tif 000008
【００６１】
〔式（Ａ）、（Ｂ）および（Ｃ）の各々において、Ｒ5はメチル基、エチル基、プロピル基などのアルキル基であり、Ｒ6は、メチレン基、エチレン基、プロピレン基などのアルキレン基であり、Ｒ7は、メチル基、エチル基、プロピル基、ヘキシル基等のアルキル基；フェニル基、キシリル基等のアリール基；下記式（ｉ）で表わされるジメチルシロキサン残基；メチレン基、エチレン基、プロピレン基などのアルキレン基；フェニレン基；
または下記式（ii）〜（vi）で表わされる基を示し、ｉは、Ｒ7の価数に等しく、１〜４
の整数である。〕【００６２】
【化７】
2008026401.tif 000009
【００６３】
式中、ｘ、ｙは０〜５０の整数、Ｚは、単結合または−ＣＨ2−、−Ｃ（ＣＨ3）2−、−Ｃ（ＣＦ3）2−、または−ＳＯ2−で示される２価の基である。【００６４】
上記式（Ａ）〜式（Ｃ）で表わされる化合物としては、ビス〔（３−エチル−３−オキセタニルメトキシ）メチル〕ベンゼン（商品名「ＸＤＯ」東亜合成社製）、ビス〔（３−エチル−３−オキセタニルメトキシ）メチル−フェニル〕メタン、ビス〔（３−エチル−３−オキセタニルメトキシ）メチル−フェニル〕エーテル、ビス〔（３−エチル−３−オキセタニルメトキシ）メチル−フェニル〕プロパン、ビス〔（３−エチル−３−オキセタニルメトキシ）メチル−フェニル〕スルホン、ビス〔（３−エチル−３−オキセタニルメトキシ）メチル−フェニル〕ケトン、ビス〔（３−エチル−３−オキセタニルメトキシ）メチル−フェニル〕ヘキサフロロプロパン、トリ〔（３−エチル−３−オキセタニルメトキシ）メチル〕ベンゼン、テトラ〔（３−エチル−３−オキセタニルメトキシ）メチル〕ベンゼン、ならびに下記の化学式（Ｄ）〜（Ｈ）で示される化合物を挙げることができる
。【００６５】
【化８】
2008026401.tif 000010
【００６６】
また、これらの化合物以外に、高分子量の多価オキセタン環を有する化合物も用いることができる。具体的には、例えばオキセタンオリゴマー（商品名「Ｏｌｉｇｏ−ＯＸＴ」
東亞合成社製）並びに下記の化学式（Ｉ）〜（Ｋ）で示される化合物などを挙げることが
できる。【００６７】
【化９】
2008026401.tif 000011
【００６８】
式中、ｐ、ｑおよびｓは、それぞれ独立に、０〜１０，０００の整数である。【００６９】
上記のうち、１，４−ビス｛［（３−エチルオキセタン−３−イル）メトキシ］メチル｝ベンゼン（東亞合成（株）製、商品名：ＯＸＴ−１２１）、３−エチル−３−｛［（３−エチルオキセタン−３−イル）メトキシ］メチル｝オキセタン（東亞合成（株）製、商品名：ＯＸＴ−２２１）が好ましい。【００７０】
前記エポキシ基を含有する化合物（Ｂ２）（以下、「エポキシ基含有化合物（Ｂ２）」という）としては、エポキシ基を分子内に含有している化合物であれば特に制限されないが、具体的には、フェノールノボラック型エポキシ樹脂、クレゾールノボラック型エポキシ樹脂、ビスフェノールＡ型エポキシ樹脂、トリスフェノール型エポキシ樹脂、テトラフェノール型エポキシ樹脂、フェノール−キシリレン型エポキシ樹脂、ナフトール−キシリレン型エポキシ樹脂、フェノール−ナフトール型エポキシ樹脂、フェノール−ジシクロペンタジエン型エポキシ樹脂、脂環式エポキシ樹脂、芳香族エポキシ樹脂、脂肪族エポキシ樹脂、エポキシシクロヘキセン樹脂などが挙げられる。【００７１】
上記フェノールノボラック型エポキシ樹脂としてはジャパンエポキシレジン（株）製エピコート１５２、１５４（以上、商品名）、上記クレゾールノボラック型エポキシ樹脂としては日本化薬（株）製ＥＯＣＮシリーズ（商品名）、上記ビスフェノール型エポキシ樹脂としては日本化薬（株）製ＮＣ３０００シリーズ（商品名）、上記トリスフェノール型エポキシ樹脂としては日本化薬（株）製ＥＰＰＮシリーズ（商品名）、上記フェノール−ナフトール型エポキシ樹脂としては日本化薬（株）製ＮＣ７０００シリーズ（商品名）、上記フェノール−ジシクロペンタジエン型エポキシ樹脂としては日本化薬（株）製ＸＤ−１０００シリーズ（商品名）、上記ビスフェノールＡ型エポキシ樹脂としてはジャパンエポキシレジン（株）製エピコート８０１シリーズ（商品名）、上記脂肪族エポキシ樹脂としては、ペンタエリスリトールグリシジルエーテル（ナガセケムテック（株）製、商品名：デナコールＥＸ４１１）、トリメチロールプロパンポリグリシジルエーテル（ナガセケムテックス（株）製、商品名：デナコールＥＸ３２１、３２１Ｌ）、グリセロールポリグリシジルエーテル（ナガセケムテックス（株）製、商品名：デナコールＥＸ３１３、ＥＸ３１４）、ネオペンチルグリコールジグリシジルエーテル（ナガセケムテックス（株）製、商品名：デナコールＥＸ２１１）、エチエン/ポリエチレングリコールジグリシジルエーテル（ナガセケムテックス（株）製、商品名：デナコールＥＸ８１０、８５０シリーズ）、プロピレン／ポリプロピレングリコールジグリシジルエーテル（ナガセケムテックス（株）製、商品名：デナコールＥＸ９１１、９４１、９２０シリーズ）、１，６−ヘキサンジオールジグリシジルエーテル（ナガセケムテックス（株）製、商品名：デナコールＥＸ２１２）、ソルビトールポリグリシジルエーテル（ナガセケムテック（株）製、商品名：デナコールＥＸ６１１、ＥＸ６１２、ＥＸ６１４、ＥＸ６１４Ｂ、ＥＸ６１０Ｕ）、プロピレングリコールジグリシジルエーテル（共栄社（株）製、商品名：エポライト７０Ｐ）、トリメチロールプロパントリグリシジルエーテル（共栄社（株）製、商品名：エポライト１００ＭＦ）、芳香族エポキシ樹脂としてはフェニルグリシジルエーテル（ナガセケムテックス（株）製、商品名：デナコールＥＸ１４１）、レゾルシノールジグリシジルエーテル（ナガセケムテック（株）製、商品名：デナコールＥＸ２０１）、エポキシシクロヘキセン樹脂としては３、４−エポキシシクロヘキセニルメチル−３’，４’−エポキシシクロヘキセンカルボキシレート（ダイセル化学（株）製、商品名：セロキサイド２０２１、２０２１Ａ、２０２１Ｐ）、１，２：８，９ジエポキシリモネン（ダイセル化学（株）製、商品名：セロキサイド３０００）、２，２−ビス（ヒドロキシメチル）−１−ブタノールの１，２−エポキシ−４−（２−オキシラニル）シクロセキサン付加物と３、４ーエポキシシクロヘキセニルメチルー３’，４’−エポキシシクロヘキセンカルボキシレート（ダイセル化学（株）製、商品名：ＥＨＰＥ３１５０ＣＥ）などが挙げられる。【００７２】
これらの中でも、フェノールノボラック型エポキシ樹脂（ジャパンエポキシレジン（株）製、商品名：エピコート１５２、１５４）、ビスフェノールＡ型エポキシ樹脂（ジャパンエポキシレジン（株）製、商品名：エピコート８０１シリーズ）、レゾルシノールジグリシジルエーテル（ナガセケムテック（株）製、商品名：デナコールＥＸ２０１）、ペンタエリスリトールグリシジルエーテル（ナガセケムテック（株）製、商品名：デナコールＥＸ４１１）、トリメチロールプロパンポリグリシジルエーテル（ナガセケムテックス（株）製、商品名：デナコールＥＸ３２１、３２１Ｌ）、グリセロールポリグリシジルエーテル（ナガセケムテックス（株）製、商品名：デナコールＥＸ３１３、ＥＸ３１４）、フェニルグリシジルエーテル（ナガセケムテックス（株）製、商品名：デナコールＥＸ１４１）、ネオペンチルグリコールジグリシジルエーテル（ナガセケムテックス（株）製、商品名：デナコールＥＸ２１１）、エチエン／ポリエチレングリコールジグリシジルエーテル（ナガセケムテックス（株）製、商品名：デナコールＥＸ８１０、８５０シリーズ）、プロピレン／ポリプロピレングリコールジグリシジルエーテル（ナガセケムテックス（株）製、商品名：デナコールＥＸ９１１、９４１、９２０シリーズ）、１，６−ヘキサンジオールジグリシジルエーテル（ナガセケムテックス（株）製、商品名：デナコールＥＸ２１２）、ソルビトールポリグリシジルエーテル（ナガセケムテック（株）製、商品名：デナコールＥＸ６１１、ＥＸ６１２、ＥＸ６１４、ＥＸ６１４Ｂ、ＥＸ６１０Ｕ）、プロピレングリコールジグリシジルエーテル（共栄社（株）製、商品名：エポライト７０Ｐ）、トリメチロールプロパントリグリシジルエーテル（共栄社（株）製、商品名：エポライト１００ＭＦ）が好ましい。【００７３】
これらの架橋剤（Ｂ）は、１種単独でまたは２種以上を組み合わせて使用することができる。本発明における架橋剤（Ｂ）の配合量は、前記共重合体（Ａ）とフェノール化合物（ａ）との合計量１００質量部に対して、好ましくは１〜１００質量部、より好ましくは２〜７０質量部である。配合量が上記範囲内であれば、得られる硬化膜は十分な耐薬品性および高い解像性を有する。前記オキセタニル基を含有する化合物（Ｂ１）およびエポキシ基を含有する化合物（Ｂ２）を併用する場合、本発明の感光性絶縁樹脂組成物に含まれる架橋剤（Ｂ）を１００質量部とした場合、オキセタニル基を含有する化合物（Ｂ１）の配合量は通常１０〜９０質量部、好ましくは２５〜７５質量部、更に好ましくは４０〜６０質量部であり、エポキシ基を含有する化合物（Ｂ２）の配合量は通常９０〜１０質量部、好ましくは７５〜２５質量部、更に好ましくは６０〜４０質量部である。オキセタニル基を含有する化合物（Ｂ１）およびエポキシ基を含有する化合物（Ｂ２）の含有量比が上記範囲内にあると感度の点で好ましい。【００７４】
（Ｃ）光感応性酸発生剤：
本発明において用いられる光感応性酸発生剤（以下、「酸発生剤（Ｃ）」ともいう。）は、放射線などの照射により酸を発生する化合物である。発生した酸の触媒作用により架橋剤（Ｂ）中のアルキルエーテル基またはエポキシ基と、前記共重合体（Ａ）およびフェノール化合物（ａ）とが反応して硬化し、ネガ型のパターンを形成することができる。【００７５】
酸発生剤（Ｃ）としては、放射線などの照射により酸を発生する化合物であれば特に限定されないが、たとえば、オニウム塩化合物、ハロゲン含有化合物、ジアゾケトン化合物、スルホン化合物、スルホン酸化合物、スルホンイミド化合物、ジアゾメタン化合物などを挙げることができる。以下、その具体例を示す。【００７６】
オニウム塩化合物：
オニウム塩化合物としては、たとえば、ヨードニウム塩、スルホニウム塩、ホスホニウム塩、ジアゾニウム塩、ピリジニウム塩などを挙げることができる。好ましいオニウム塩の具体例としては、ジフェニルヨードニウムトリフルオロメタンスルホネート、ジフェニルヨードニウムｐ−トルエンスルホネート、ジフェニルヨードニウムヘキサフルオロアンチモネート、ジフェニルヨードニウムヘキサフルオロホスフェート、ジフェニルヨードニウムテトラフルオロボレート、トリフェニルスルホニウムトリフリオロメタンスルホネート、トリフェニルスルホニウムｐ−トルエンスルホネート、トリフェニルスルホニウムヘキサフルオロアンチモネート、４−ｔ−ブチルフェニル・ジフェニルスルホニウムトリフルオロメタンスルホネート、４−ｔ−ブチルフェニル・ジフェニルスルホニウムｐ−トルエンスルホネート、４，７−ジ−ｎ−ブトキシナフチルテトラヒドロチオフェニウムトリフリオロメタンスルホネート、４−（フェニルチオ）フェニルジフェニルスルホニウムトリス（ペンタフルオロエチル）トリフルオロホスフェート、４−（フェニルチオ）フェニルジフェニルスルホニウムトリス（ヘプタフルオロプロピル）トリフルオロホスフェート、ジ−ｐ−トリルヨードニウムトリス（ヘキサフルオロエチル）トリフルオロホスフェート、４−（フェニルチオ）フェニルジフェニルスルホニウムヘキサフルオロアンチモネートなどを挙げることができる。【００７７】
ハロゲン含有化合物：
ハロゲン含有化合物としては、たとえば、ハロアルキル基含有炭化水素化合物、ハロアルキル基含有複素環式化合物などを挙げることができる。好ましいハロゲン含有化合物の具体例としては、１，１０−ジブロモ−ｎ−デカン、１，１−ビス（４−クロロフェニル）−２，２，２−トリクロロエタン、フェニル−ビス（トリクロロメチル）−ｓ−トリアジン、４−メトキシフェニル−ビス（トリクロロメチル）−ｓ−トリアジン、スチリル−ビス（トリクロロメチル）−ｓ−トリアジン、ナフチル−ビス（トリクロロメチル）−ｓ−トリアジン、２−[２−（５−メチルフラン−２−イル）エテニル]−４，６−ビス（トリクロロメチル）−ｓ−トリアジンなどのｓ−トリアジン誘導体を挙げることができる。【００７８】
ジアゾケトン化合物：
ジアゾケトン化合物としては、たとえば、１，３−ジケト−２−ジアゾ化合物、ジアゾベンゾキノン化合物、ジアゾナフトキノン化合物などを挙げることができ、具体例としてはフェノール類の１，２−ナフトキノンジアジド−４−スルホン酸エステル化合物を挙げることができる。【００７９】
スルホン化合物：
スルホン化合物としては、たとえば、β−ケトスルホン化合物、β−スルホニルスルホン化合物およびこれらの化合物のα−ジアゾ化合物を挙げることができ、具体例としては、メシチルフェナシルスルホン、ビス（フェナシルスルホニル）メタンなどを挙げることができる。【００８０】
スルホン酸化合物：
スルホン酸化合物としては、たとえば、アルキルスルホン酸エステル類、ハロアルキルスルホン酸エステル類、アリールスルホン酸エステル類、イミノスルホネート類などを挙げることができる。好ましい具体例としては、ベンゾイントシレート、ピロガロールトリストリフルオロメタンスルホネート、ｏ−ニトロベンジルトリフルオロメタンスルホネート、ｏ−ニトロベンジルｐ−トルエンスルホネートなどを挙げることができる。【００８１】
スルホンイミド化合物：
スルホンイミド化合物の具体例としては、Ｎ−（トリフルオロメチルスルホニルオキシ）スクシンイミド、Ｎ−（トリフルオロメチルスルホニルオキシ）フタルイミド、Ｎ−（トリフルオロメチルスルホニルオキシ）ジフェニルマレイミド、Ｎ−（トリフルオロメチルスルホニルオキシ）ビシクロ［２．２．１］ヘプト−５−エン−２，３−ジカルボキシイミド、Ｎ−（トリフルオロメチルスルホニルオキシ）ナフチルイミドなどを挙げることができる。【００８２】
ジアゾメタン化合物：
ジアゾメタン化合物の具体例としては、ビス（トリフルオロメチルスルホニル）ジアゾメタン、ビス（シクロヘキシルスルホニル）ジアゾメタン、ビス（フェニルスルホニル）ジアゾメタンなどを挙げることができる。【００８３】
本発明においては、これらの酸発生剤（Ｃ）を１種単独で使用してもよく２種以上を併用してもよい。また、酸発生剤（Ｃ）の配合量は、本発明に係る樹脂組成物の感度、解像度、パターン形状などを確保する観点から、前記共重合体（Ａ）とフェノール化合物（ａ）との合計量１００質量部に対して、好ましくは０．１〜１０質量部、より好ましくは０．３〜５質量部である。配合量が上記範囲内にあると、組成物が十分に硬化して硬化物の耐熱性が向上するとともに、放射線に対して良好な透明性を有し、パターン形状の劣化が起こりにくくなる。【００８４】
（Ｄ）溶剤：
本発明に用いられる溶剤（Ｄ）は、樹脂組成物の取り扱い性を向上させたり、粘度や保存安定性を調節するために添加される。このような溶剤（Ｄ）は特に制限されず、たとえば、エチレングリコールモノメチルエーテルアセテート、エチレングリコールモノエチルエーテルアセテート等のエチレングリコールモノアルキルエーテルアセテート類；
プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；
プロピレングリコールジメチルエーテル、プロピレングリコールジエチルエーテル、プロピレングリコールジプロピルエーテル、プロピレングリコールジブチルエーテル等のプロピレングリコールジアルキルエーテル類；
プロピレングリコールモノメチルエーテルアセテート、プロピレングリコールモノエチルエーテルアセテート、プロピレングリコールモノプロピルエーテルアセテート、プロピレングリコールモノブチルエーテルアセテート等のプロピレングリコールモノアルキルエーテルアセテート類；
エチルセロソルブ、ブチルセロソルブ等のセロソルブ類、ブチルカルビトール等のカルビトール類；
乳酸メチル、乳酸エチル、乳酸ｎ−プロピル、乳酸イソプロピル等の乳酸エステル類；
酢酸エチル、酢酸ｎ−プロピル、酢酸イソプロピル、酢酸ｎ−ブチル、酢酸イソブチル、酢酸ｎ−アミル、酢酸イソアミル、プロピオン酸イソプロピル、プロピオン酸ｎ−ブチル、プロピオン酸イソブチル等の脂肪族カルボン酸エステル類；
３−メトキシプロピオン酸メチル、３−メトキシプロピオン酸エチル、３−エトキシプロピオン酸メチル、３−エトキシプロピオン酸エチル、ピルビン酸メチル、ピルビン酸エチル等の他のエステル類；
トルエン、キシレン等の芳香族炭化水素類；
２−ヘプタノン、３−ヘプタノン、４−ヘプタノン、シクロヘキサノン等のケトン類；
Ｎ−ジメチルホルムアミド、Ｎ−メチルアセトアミド、Ｎ，Ｎ−ジメチルアセトアミド、Ｎ−メチルピロリドン等のアミド類；
γ−ブチロラクン等のラクトン類
などの有機溶媒を挙げることができる。これらの有機溶媒は、１種単独でまたは２種以上を混合して使用することができる。【００８５】
本発明における溶剤（Ｄ）の量は、組成物の用途や用いる塗布方法に応じて適宜選択され、組成物を均一な状態にすることができれば特に制限されないが、通常、組成物全体に対して、通常１０〜８０質量％、好ましくは３０〜７５質量％、より好ましくは４０〜７０質量％となる量である。【００８６】
（Ｅ）密着助剤：
本発明に用いられる密着助剤（Ｅ）としては、官能性シランカップリング剤が好ましく、たとえば、カルボキシル基、メタクリロイル基、イソシアネート基、エポキシ基などの反応性置換基を有するシランカップリング剤が挙げられる。具体的には、トリメトキシシリル安息香酸、γ−メタクリロキシプロピルトリメトキシシラン、ビニルトリアセトキシシラン、ビニルトリメトキシシラン、γ−イソシアナートプロピルトリエトキシシラン、γ−グリシドキシプロピルトリメトキシシラン、β−（３，４−エポキシシクロヘキシル）エチルトリメトキシシラン、１，３，５−Ｎ−トリス（トリメトキシシリルプロピル）イソシアヌレートなどが挙げられる。【００８７】
（Ｆ）架橋微粒子：
本発明に用いられる架橋微粒子（以下、「架橋微粒子（Ｆ）」ともいう）は、架橋微粒子を構成する重合体のガラス転移温度（Ｔｇ）のうちの少なくとも１つが０℃以下であることが好ましく、たとえば、不飽和重合性基を２個以上有する架橋性モノマー（以下、「架橋性モノマー」と称す。）と、この架橋性モノマーと共重合可能であって、架橋微粒子（Ｆ）を構成する共重合体のＴｇのうちの少なくとも１つが０℃以下となるように選択される１種以上のその他モノマー（以下、「その他モノマー（ｆ）」ともいう。）との共重合体が好ましい。前記その他モノマー（ｆ）としては、重合性基以外の官能基として、たとえばカルボキシル基、エポキシ基、アミノ基、イソシアネート基、水酸基等の官能基を有するモノマーが好ましい。【００８８】
なお、上記架橋微粒子（Ｆ）を構成する共重合体のＴｇとは、架橋微粒子の分散液を凝固、乾燥した後、セイコーインスツールメンツＳＳＣ／５２００ＨのＤＳＣを用いて−１００℃〜１５０℃の範囲で昇温速度１０℃／ｍｉｎで測定した値である。【００８９】
前記架橋性モノマーとしては、ジビニルベンゼン、ジアリルフタレート、エチレングリコールジ（メタ）アクリレート、プロピレングリコールジ（メタ）アクリレート、トリメチロールプロパントリ（メタ）アクリレート、ペンタエリスリトールトリ（メタ）アクリレート、ポリエチレングリコールジ（メタ）アクリレート、ポリプロピレングリコールジ（メタ）アクリレートなどの重合性不飽和基を複数有する化合物を挙げることができる。なかでも、ジビニルベンゼンが好ましい。【００９０】
前記その他モノマー（ｆ）としては、ブタジエン、イソプレン、ジメチルブタジエン、クロロプレン、１，３−ペンタジエンなどのジエン化合物；
（メタ）アクリロニトリル、α−クロロアクリロニトリル、α−クロロメチルアクリロニトリル、α−メトキシアクリロニトリル、α−エトキシアクリロニトリル、クロトン酸ニトリル、ケイ皮酸ニトリル、イタコン酸ジニトリル、マレイン酸ジニトリル、フマル酸ジニトリルなどの不飽和ニトリル化合物類；
（メタ）アクリルアミド、Ｎ，Ｎ’−メチレンビス（メタ）アクリルアミド、Ｎ，Ｎ’−エチレンビス（メタ）アクリルアミド、Ｎ，Ｎ’−ヘキサメチレンビス（メタ）アクリルアミド、Ｎ−ヒドロキシメチル（メタ）アクリルアミド、Ｎ−（２−ヒドロキシエチル）（メタ）アクリルアミド、Ｎ，Ｎ−ビス（２−ヒドロキシエチル）（メタ）アクリルアミド、クロトン酸アミド、ケイ皮酸アミド等の不飽和アミド類；
（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ラウリル、ポリエチレングリコール（メタ）アクリレート、ポリプロピレングリコール（メタ）アクリレートなどの（メタ）アクリル酸エステル類；
スチレン、α−メチルスチレン、ｏ−メトキシスチレン、ｐ−ヒドロキシスチレン、ｐ−イソプロペニルフェノールなどの芳香族ビニル化合物；
ビスフェノールＡのジグリシジルエーテル、グリコールのジグリシジルエーテルなどと（メタ）アクリル酸、ヒドロキシアルキル（メタ）アクリレートなどとの反応によって得られるエポキシ（メタ）アクリレート類；
ヒドロキシアルキル（メタ）アクリレートとポリイソシアナートとの反応によって得られるウレタン（メタ）アクリレート類；
グリシジル（メタ）アクリレート、（メタ）アリルグリシジルエーテルなどのエポキシ基含有不飽和化合物；
（メタ）アクリル酸、イタコン酸、コハク酸−β−（メタ）アクリロキシエチル、マレイン酸−β−（メタ）アクリロキシエチル、フタル酸−β−（メタ）アクリロキシエチル、ヘキサヒドロフタル酸−β−（メタ）アクリロキシエチルなどの不飽和酸化合物；
ジメチルアミノ（メタ）アクリレート、ジエチルアミノ（メタ）アクリレート等のアミノ基含有不飽和化合物；
（メタ）アクリルアミド、ジメチル（メタ）アクリルアミド等のアミド基含有不飽和化
合物；
ヒドロキシエチル（メタ）アクリレート、ヒドロキシプロピル（メタ）アクリレート、ヒドロキシブチル（メタ）アクリレート等の水酸基含有不飽和化合物などを例示することができる。【００９１】
これらの中では、ブタジエン、イソプレン、（メタ）アクリロニトリル、（メタ）アクリル酸アルキルエステル類、スチレン、ｐ−ヒドロキシスチレン、ｐ−イソプロペニルフェノール、グリシジル（メタ）アクリレート、（メタ）アクリル酸、ヒドロキシアルキル（メタ）アクリレート類などが好ましく、ブタジエンが特に好ましい。【００９２】
更にこれらの中でも、ブタジエンなどのジエン化合物を少なくとも１種、水酸基含有不飽和化合物類を少なくとも1種、不飽和酸化合物類を少なくとも１種用いることが特に好ましく、具体的にはジエン化合物としてはブタジエンを用いることが好ましく、水酸基含有不飽和化合物類としてはヒドロキシブチル（メタ）アクリレートが好ましく、不飽和酸化合物類としては（メタ）アクリル酸が好ましい。【００９３】
前記架橋微粒子（Ｆ）を構成する架橋性モノマーとその他のモノマー（ｆ）との割合は
、共重合に用いる全モノマーに対して、架橋性モノマーが１〜２０質量％かつその他のモノマー（ｆ）が８０〜９９質量％、好ましくは架橋性モノマーが２〜１０質量％かつその他のモノマー（ｆ）が９０〜９８質量％の量で用いられることが望ましい。特に、その他のモノマー（ｆ）としてジエン化合物、特にブタジエンを、共重合に用いる全モノマーに対して、好ましくは２０〜８０質量％、より好ましくは３０〜７０質量％用いると、ゴム状の軟らかい架橋微粒子が得られ、特に得られる硬化膜にクラック（割れ）が生ずるのを防止でき、耐久性に優れた硬化膜を得ることができる。また、その他のモノマー（ｆ）としてスチレンとブタジエンとを併用すると誘電率が低い硬化膜を得ることができる。水酸基含有不飽和化合物類を用いる場合、その含有量は、共重合に用いる全モノマー１００質量％に対して、１〜７９質量％であることが好ましく、更に好ましくは５〜６８質量％である。水酸基含有不飽和化合物類を上記範囲の含有量で共重合させると、極性を変量できるため各種樹脂への相溶性を高めることができる。そのため架橋微粒子が系内に均一に分散されるため絶縁性や耐クラック性に優れた絶縁膜を得ることができる。不飽和酸化合物類を用いる場合、その含有量は、共重合に用いる全モノマー１００質量％に対して、１〜２０質量％であることが好ましく、更に好ましくは２〜１０質量％である。不飽和酸化合物類を上記範囲の含有量で共重合させると、この化合物類は酸基を有するためアルカルへの溶解性または分散性が高いことから、解像度に優れた感光性絶縁膜を得ることができる。【００９４】
前記架橋微粒子（Ｆ）の平均粒子径は通常３０〜５００ｎｍであり、好ましくは４０〜２００ｎｍであり、さらに好ましくは５０〜１２０ｎｍである。架橋微粒子の粒径コントロール方法は、特に限定されるものではないが、乳化重合により架橋微粒子を合成する場合であれば、使用する乳化剤の量により、乳化重合中のミセルの数を制御し、粒径をコントロールする方法を例示できる。なお、上記平均粒子径は、大塚電子製の光散乱流動分布測定装置ＬＰＡ−３０００を用い、架橋微粒子の分散液を常法にしたがって希釈して測定した値である。【００９５】
また、架橋微粒子（Ｆ）の配合量は、前記共重合体（Ａ）と前記フェノール化合物（ａ）との合計１００質量部に対して、好ましくは０．１〜５０質量部であり、好ましくは１〜２０質量部である。配合量が上記範囲内にあると、得られる硬化膜は耐熱衝撃性、耐熱性を有し、他成分との良好な相溶性（分散性）を示す。【００９６】
その他の添加剤：
本発明に係る感光性絶縁樹脂組成物には、増感剤、レベリング剤、その他の酸発生剤などの各種添加剤を、上記組成物の特性を損なわない程度に含有させることもできる。【００９７】
ところで、従来の感放射線性絶縁樹脂組成物は、密着性を向上させる目的で液状ゴムを含有させる場合があるが、この液状ゴムを含有すると、解像性が低下するという傾向があった。このような液状ゴムは、室温で流動性を有するものを意味することが多く、例えば、アクリルゴム（ＡＣＭ）、アクリロニトリル・ブタジエンゴム（ＮＢＲ）、アクリロニトリル・アクリレート・ブタジエンゴム（ＮＢＡ）などが知られている。本発明の感放射線性樹脂組成物は上記液状ゴムを基本的に含有しないことを特徴とする。【００９８】
（組成物の調製方法）
本発明の感光性絶縁樹脂組成物の調製方法は特に限定されず、通常の調製方法を適用することができる。また、各成分をサンプル瓶に入れて完全に栓をした後、これをウェーブローターの上で撹拌することによっても調製できる。【００９９】
〔硬化物〕
本発明に係る感光性絶縁樹脂組成物を硬化してなる硬化物は、電気絶縁性、熱衝撃性、密着性などに優れている。したがって、本発明の感光性絶縁樹脂組成物は、特に、半導体素子の表面保護膜や層間絶縁膜などの材料として好適に使用することができる。【０１００】
本発明に係る硬化物（硬化膜）は、たとえば、以下のようにして硬化物を形成することができる。【０１０１】
前記記感光性絶縁樹脂組成物を、たとえば、樹脂付き銅箔、銅張り積層板や金属スパッタ膜を付けたシリコンウエハーやアルミナ基板などの支持体に塗工し、乾燥により溶剤などを揮発させて塗膜を形成する。その後、所望のマスクパターンを介して露光し、さらに加熱処理（以下、この加熱処理を「ＰＥＢ」という。）を行うことにより、共重合体（Ａ）およびフェノール化合物（ａ）と架橋剤（Ｂ）との反応を促進させる。【０１０２】
次いで、アルカリ性現像液により現像して、未露光部を溶解、除去することにより所望のパターンを得ることができる。その後、さらに加熱処理を行うことにより、絶縁膜特性を有する硬化膜を得ることができる。【０１０３】
ここで、樹脂組成物を支持体に塗工する方法としては、たとえば、ディッピング法、スプレー法、バーコート法、ロールコート法、またはスピンコート法などの塗布方法を用いることができる。また、塗布の厚さは、塗布手段、組成物の固形分濃度や粘度を調節することにより、適宜制御することができる。【０１０４】
露光に用いられる放射線としては、たとえば、低圧水銀灯、高圧水銀灯、メタルハライドランプ、ｇ線ステッパー、ｉ線ステッパーなどの紫外線や電子線、レーザー光線などが挙げられる。露光量は、使用する光源や樹脂膜厚などによって適宜選定されるが、たとえば高圧水銀灯からの紫外線照射の場合、樹脂膜厚が１０〜５０μｍであれば、１，０００〜５０，０００Ｊ／ｍ2程度である。【０１０５】
露光後のＰＥＢ処理条件は、樹脂組成物の配合量や使用膜厚などによって異なるが、通常７０〜１５０℃、好ましくは８０〜１２０℃で、１〜６０分程度である。【０１０６】
アルカリ性現像液による現像方法としては、シャワー現像法、スプレー現像法、浸漬現像法、パドル現像法などを挙げることができ、現像条件は、通常２０〜４０℃で１〜１０分程度である。【０１０７】
前記アルカリ性現像液としては、たとえば水酸化ナトリウム、水酸化カリウム、アンモニア水、テトラメチルアンモニウムヒドロキシド、コリンなどのアルカリ性化合物を水に溶解して濃度が１〜１０質量％程度になるように調製したアルカリ性水溶液を挙げることができる。前記アルカリ性水溶液には、たとえばメタノール、エタノールなどの水溶性の有機溶剤や界面活性剤などを適量添加することもできる。なお、アルカリ性現像液で現像した後、パターニングした塗膜を水で洗浄し、乾燥させる。【０１０８】
現像後の加熱処理条件は、特に制限されないが、硬化物の用途に応じて、５０〜２００℃の温度で、３０分〜１０時間程度加熱処理し、パターニングした塗膜を硬化させることができる。この現像後の加熱処理は、得られたパターン状の塗膜の硬化を十分に進行させたり、その変形を防止するために、二段階以上の工程で実施してもよい。たとえば、第一段階では５０〜１２０℃の温度で５分〜２時間程度加熱し、第二段階では８０〜２００℃の温度で１０分〜１０時間程度加熱して、パターン状の塗膜を硬化させることもできる。このような硬化条件であれば、加熱設備としてホットプレート、オーブン、赤外線炉などを使用することができる。【０１０９】
本発明に係る硬化物は電気絶縁性に優れ、そのマイグレーション試験後の抵抗値は好ましくは１０8Ω以上であり、より好ましくは１０9Ω以上、さらに好ましくは１０10Ω以上である。ここで、前記マイグレーション試験とは、具体的には以下のように行われる試験をいう。【０１１０】
樹脂組成物を図３に示す評価基板に塗布し、ホットプレートを用いて１１０℃で３分間加熱し、銅箔上での厚さが１０μｍである樹脂塗膜を作製する。その後、対流式オーブンを用いて１９０℃で１時間加熱して樹脂塗膜を硬化させて硬化膜を得る。この硬化膜付き評価基板をマイグレーション評価システム（タバイエスペック（株）製ＡＥＩ，ＥＨＳ−２２１ＭＤ）に投入し、温度１２１℃、湿度８５％、圧力１．２気圧、印可電圧５Ｖの条件で２００時間処理した後、評価基板の抵抗値（Ω）を測定する。【０１１１】
また、本発明に係る硬化物は熱衝撃性に優れ、−６５℃／３０分〜１５０℃／３０分を１サイクルとする冷熱衝撃試験において、硬化物にクラックが発生するまでのサイクル数は、好ましくは１０００サイクル以上、より好ましくは１５００サイクル以上、さらに好ましくは２０００以上である。ここで、本発明において前記冷熱衝撃試験とは、具体的には以下のように行われる試験をいう。【０１１２】
樹脂組成物を図１および図２に示す評価基板に塗布し、ホットプレートを用いて１１０℃で３分間加熱し、銅箔上での厚さが１０μｍである樹脂塗膜を作製する。その後、対流式オーブンを用いて１９０℃で１時間加熱して硬化膜を得る。この硬化膜付き評価基板を冷熱衝撃試験器（タバイエスペック（株）製ＴＳＡ−４０Ｌ）で−６５℃／３０分〜１５０℃／３０分を１サイクルとして耐性試験を行う。硬化膜にクラックなどの欠陥が発生するまでのサイクル数を１００サイクル毎に確認する。したがって、硬化膜にクラックなどの欠陥が発生するまでのサイクル数が多いほど、その硬化膜は熱衝撃性に優れている。【０１１３】
〔半導体素子〕
本発明に係る半導体素子は、上記のようにして形成された硬化膜を有する。この硬化膜は、半導体素子において、表面保護膜や層間絶縁膜などとして好適に使用できる。【０１１４】
上記半導体素子としては、たとえば、図４および５に示す半導体素子（回路付基板）が挙げられる。図４に示す回路付基板は、まず、基板１１上に金属パッド１２をパターン状に形成した後、上記樹脂組成物を用いて絶縁膜（硬化膜）１３をパターン状に形成する。次いで、金属配線１４をパターン状に形成し、さらに絶縁膜（硬化膜）１６を形成して得られる。また、図５に示す回路付基板は、図４に示す回路付基板の上にさらに金属配線１４をパターン状に形成し、次いで、上記樹脂組成物を用いて絶縁膜（硬化膜）１６を形成して得られる。【０１１５】
［実施例］
以下、実施例により本発明を詳細に説明するが、本発明はこれら実施例により何ら限定されるものではない。なお、以下の実施例、比較例における部は特に断らない限り質量部の意味で用いる。【０１１６】
また、硬化物の各特性については、下記の方法で評価した。【０１１７】
密着性：
シリコンウエハーまたは銅をスパッタしたシリコンウエハーに樹脂組成物を塗布し、ホットプレートで１２０℃、５分間加熱し、１０μｍ厚の均一な樹脂塗膜を作製した。その後、アライナー（Ｓｕｓｓ  Ｍｉｃｔｏｔｅｃ社製ＭＡ−１５０）を用い、高圧水銀灯からの紫外線を波長３５０ｎｍにおける露光量が２，０００Ｊ／ｍ2となるように露光し、ホットプレートを用いて１１０℃で３分間加熱（ＰＥＢ）した。次いで、対流式オーブンを用いて２００℃で１時間加熱して樹脂塗膜を硬化させて硬化膜を得た。この硬化膜をプレッシャークッカー試験装置（タバイエスペック（株）製）で、温度１２１℃、湿度１００％、圧力２．１気圧の条件下で１６８時間処理した。試験前後での密着性をＪＩＳ  Ｋ  ５４００に準拠してクロスカット試験（碁盤目テープ法）を行い、評価した。【０１１８】
電気絶縁性：
シリコン基板上に樹脂組成物を塗布して絶縁膜を形成し、その上に図３に示すようなパターン状の銅箔１を形成して電気絶縁性評価用基材３を作製した。銅箔１の線間、線幅はともに２０μｍである。この電気絶縁性評価用基材３に、さらに樹脂組成物を塗布し、ホットプレートを用いて１１０℃で３分間加熱し、銅箔４上での厚さが１０μｍである樹脂塗膜を作製した。その後、アライナー（Ｓｕｓｓ  Ｍｉｃｔｏｔｅｃ社製ＭＡ−１５０）を用い、高圧水銀灯からの紫外線を波長３５０ｎｍにおける露光量が２，０００Ｊ／ｍ2となるように露光し、ホットプレートを用いて１１０℃で３分間加熱（ＰＥＢ）した。次いで、対流式オーブンを用いて２００℃で１時間加熱して樹脂塗膜を硬化させて硬化膜を有する基材を得た。この基材をマイグレーション評価システム（タバイエスペック（株）製）に投入し、温度１２１℃、湿度８５％、圧力：１．２気圧、印可電圧：５Ｖの条件で２００時間処理した。その後、抵抗値（Ω）を測定し、上層の硬化膜の絶縁性を確認した。【０１１９】
耐熱衝撃性：
図１および図２に示すような基板２上にパターン状の銅箔１を有する熱衝撃性評価用基材３に、樹脂組成物を塗布し、ホットプレートを用いて１１０℃で３分間加熱し、銅箔１上での厚さが１０μｍである樹脂塗膜を作製した。その後、アライナー（Ｓｕｓｓ  Ｍｉｃｔｏｔｅｃ社製ＭＡ−１５０）を用い、高圧水銀灯からの紫外線を波長３５０ｎｍにおける露光量が２，０００Ｊ／ｍ2となるように露光し、ホットプレートを用いて１１０℃で３分間加熱（ＰＥＢ）した。次いで、対流式オーブンで２００℃、１時間加熱して樹脂塗膜を硬化させて硬化膜を有する基材を得た。この基材について、冷熱衝撃試験器（タバイエスペック（株）製）を用いて−５５℃／３０分〜１５０℃／３０分を１サイクルとして耐性試験を行った。硬化膜にクラックなどの欠陥が発生するまでのサイクル数を１００サイクル毎に確認した。【０１２０】
［合成例１］
（ｐ−ヒドロキシスチレン／スチレン共重合体の合成）
ｐ−ｔ−ブトキシスチレンとスチレンとをモル比８０：２０の割合で合計１００質量部をプロピレングリコールモノメチルエーテル１５０質量部に溶解させ、窒素雰囲気下、反応温度を７０℃に保持して、アゾビスイソブチロニトリル４質量部を用いて１０時間重合させた。その後、反応溶液に硫酸を加えて反応温度を９０℃に保持して１０時間反応させ、ｐ−ｔ−ブトキシスチレンを脱保護してヒドロキシスチレンに変換した。得られた共重合体に酢酸エチルを加え、水洗を５回繰り返し、酢酸エチル相を分取し、溶剤を除去して、ｐ−ヒドロキシスチレン／スチレン共重合体（以下、「共重合体（Ａ−１）」という）を得た。【０１２１】
この共重合体（Ａ−１）の分子量をゲルパーミエーションクロマトグラフィー（ＧＰＣ）で測定したところ、ポリスチレン換算の重量平均分子量（Ｍｗ）が１０，０００、重量平均分子量（Ｍｗ）と数平均分子量（Ｍｎ）との比（Ｍｗ／Ｍｎ）が３．５であった。また、13Ｃ−ＮＭＲ分析の結果、ｐ−ヒドロキシスチレンとスチレンとの共重合モル比は８０：２０であった。【０１２２】
［合成例２］
（ｐ−ヒドロキシスチレン／スチレン／メタクリル酸メチル共重合体の合成）
ｐ−ｔ−ブトキシスチレン、スチレンおよびメタクリル酸メチルをモル比８０：２０：１０の割合で合計１００質量部をプロピレングリコールモノメチルエーテル１５０質量部に溶解させた以外は、合成例１と同様にして、ｐ−ヒドロキシスチレン／スチレン／メタクリル酸メチル共重合体（以下、「共重合体（Ａ−２）」という）を得た。【０１２３】
この共重合体（Ａ−２）のＭｗは１０，０００、Ｍｗ／Ｍｎは３．５、ｐ−ヒドロキシスチレン：スチレン：メタクリル酸メチルの共重合モル比は８０：１０：１０であった。【０１２４】
［合成例３］
（ｐ−ヒドロキシスチレン単独重合体の合成）
ｐ−ｔ−ブトキシスチレンのみ１００質量部をプロピレングリコールモノメチルエーテル１５０質量部に溶解させた以外は、合成例１と同様にして、ｐ−ヒドロキシスチレン単独重合体（以下、「単独重合体（Ａ−３）」という）を得た。【０１２５】
この単独重合体（Ａ−３）のＭｗは１０，０００、Ｍｗ／Ｍｎは３．５であった。【０１２６】
［合成例４］
（ｐ−ヒドロキシスチレン／メタクリル酸共重合体の合成）
ｐ−ｔ−ブトキシスチレンとメタクリル酸とをモル比９０：１０の割合で合計１００質量部をプロピレングリコールモノメチルエーテル１５０質量部に溶解させた以外は、合成例１と同様にして、ｐ−ヒドロキシスチレン／メタクリル酸共重合体（以下、「共重合体（Ａ−４）」という）を得た。【０１２７】
この共重合体（Ａ−４）のＭｗは１０，０００、Ｍｗ／Ｍｎは３．７、ｐ−ヒドロキシスチレン：メタクリル酸の共重合モル比は９０：１０であった。【０１２８】
［合成例５］
（フェノール樹脂（ａ−１）の合成）
ｍ−クレゾールとｐ−クレゾールとをモル比６０：４０の割合で混合し、これにホルマリンを加え、シュウ酸触媒を用いて常法により縮合して、Ｍｗが６，５００のクレゾールノボラック樹脂（以下、「フェノール樹脂（ａ−１）」という）を得た。【０１２９】
［実施例１〜４］
表１に示す、共重合体（Ａ）、フェノール化合物（ａ）、架橋剤（Ｂ）、光酸発生剤（Ｃ）、密着助剤（Ｅ）および架橋微粒子（Ｆ）を溶剤（Ｄ）に、それぞれ表１に示す量で溶解させ、感光性絶縁樹脂組成物を調製した。この樹脂組成物を用いて、上記評価方法に記載の方法に従って硬化膜を作製した。【０１３０】
樹脂組成物および硬化膜の特性を上記評価方法にしたがって測定した。結果を表２に示す。【０１３１】
［比較例１〜５］
表１に示す成分からなる樹脂組成物およびその硬化膜を実施例１と同様に調製した。樹脂組成物およびその硬化膜の特性を実施例１と同様に測定した。結果を表２に示す。【０１３２】
【表１】
2008026401.tif 000012
【０１３３】
（共）重合体（Ａ）：
Ａ−１：ｐ−ヒドロキシスチレン／スチレン＝８０／２０（モル比）からなる共重合体
Ｍｗ＝１０，０００、Ｍｗ／Ｍｎ＝３．５
Ａ−２：ｐ−ヒドロキシスチレン／スチレン／メタクリル酸メチル＝８０／１０／１０
（モル比）からなる共重合体、Ｍｗ＝１０，０００、Ｍｗ／Ｍｎ＝３．５
Ａ−３：ｐ−ヒドロキシスチレンの単独重合体
Ｍｗ＝１０，０００、Ｍｗ／Ｍｎ＝３．５
Ａ−４：ｐ−ヒドロキシスチレン／メタクリル酸＝９０／１０（モル比）からなる共重
合体、Ｍｗ＝１０，０００、Ｍｗ／Ｍｎ＝３．７
フェノール化合物（ａ）：
ａ−１：ｍ−クレゾール／ｐ−クレゾール＝６０／４０（モル比）からなるクレゾール
ノボラック樹脂、Ｍｗ＝６，５００
ａ−２：１，１−ビス（４−ヒドロキシフェニル）−１−｛４−［１−（４−
ヒドロキシフェニル）−１−メチルエチル］フェニル｝エタン
架橋剤（Ｂ）：
オキセタニル基含有化合物（Ｂ１）：
Ｂ１−１：１，４−ビス｛［（３−エチルオキセタン−３−イル）メトキシ］メチル｝
ベンゼン（東亞合成（株）製、商品名：ＯＸＴ−１２１）
Ｂ１−２：３−エチル−３−｛［（３−エチルオキセタン−３−イル）メトキシ］
メチル｝オキセタン（東亞合成（株）製、商品名：ＯＸＴ−２２１）
エポキシ基含有化合物（Ｂ２）：
Ｂ２−１：ペンタエリスリトールグリシジルエーテル（ナガセケムテック（株）製、商品
名：デナコールＥＸ４１１）
Ｂ２−２：プロピレングリコールジグリシジルエーテル
（共栄社（株）製、商品名：エポライト７０Ｐ）
Ｂ２−３：ソルビトールポリグリシジルエーテル（ナガセケムテックス（株）製、商品            名：デナコールＥＸ６１０Ｕ）
光酸発生剤（Ｃ）：
Ｃ−１：４−（フェニルチオ）フェニルジフェニルスルホニウムトリス（ペンタフルオロ
エチル）トリフルオロホスフェート（サンアプロ（株）製、商品名：ＣＰＩ−２１０Ｓ）
Ｃ−２：４−（フェニルチオ）フェニルジフェニルスルホニウムヘキサフルオロアンチモ
ネート（サンアプロ（株）製、商品名：ＣＰＩ−１０１Ａ）
溶剤（Ｄ）：
Ｄ−１：乳酸エチル
Ｄ−２：Ｎ−メチルピロピドン
密着助剤（Ｅ）：
Ｅ−１：γ−グリシドキシプロピルトリメトキシシラン
（チッソ（株）製、商品名：Ｓ−５１０）
Ｅ−２：１，３，５−Ｎ−トリス（トリメトキシシリルプロピル）イソシアヌレート
（ＧＥ東芝シリコーン（株）製、商品名：Ｙ１１５９７）
架橋微粒子（Ｆ）：
Ｆ−１：ブタジエン／ヒドロキシブチルメタクリレート／メタクリル酸／ジビニルベン
ゼン＝６０／３２／６／２（質量％）、Ｔｇ＝−４０℃、平均粒径＝６５ｎｍ
Ｆ−２：ブタジエン／スチレン／ヒドロキシブチルメタクリレート／ジビニルベンゼン
＝６０／２４／１４／２（質量％）、Ｔｇ＝−３５℃、平均粒径＝７０ｎｍ【０１３４】
【表２】
2008026401.tif 000013
【産業上の利用可能性】
【０１３５】
本発明に係る感光性絶縁樹脂組成物を用いると、絶縁性、耐熱衝撃性、密着性などに優れた硬化物を形成することができ、特に、絶縁性、耐熱衝撃性、密着性などに優れた層間絶縁膜および表面保護膜を有する半導体素子を得ることができる。
【図１】
2008026401.tif 000018
【図２】
2008026401.tif 000019
【図３】
2008026401.tif 000020
【図４】
2008026401.tif 000021
【図５】
2008026401.tif 000022
【国際調査報告】
2008026401.tif 000023
2008026401.tif 000024
2008026401.tif 000025
2008026401.tif 000026